КОМПОЗИЦИЯ, СОСТОЯЩАЯ ИЗ СМЕШАННОГО ОКСИДА ЦЕРИЯ И ЦИРКОНИЯ, С ПОВЫШЕННОЙ СПОСОБНОСТЬЮ К ВОССТАНОВЛЕНИЮ, СПОСОБ ПОЛУЧЕНИЯ И ПРИМЕНЕНИЕ В ОБЛАСТИ КАТАЛИЗА

2
2
2
2
1. Композиция, по существу, состоящая из смешанного оксида церия и циркония, с содержанием оксида церия, составляющим по меньшей мере 60%, в частности по меньшей мере 70%, более конкретно по меньшей мере 75% по массе, отличающаяся тем, что после прокаливания при 1000°C в течение 4 ч она имеет удельную площадь поверхности, составляющую по меньшей мере 15 м/г, и количество кислорода, являющегося подвижным от 200°C до 400°C, составляющее по меньшей мере 0,7 мл O/г в частности по меньшей мере 0,9 мл O/г и более конкретно по меньшей мере 1 мл O/г.
2
2
2. Композиция по п. 1, отличающаяся тем, что она имеет количество кислорода, являющегося подвижным от 200°C до 450°C, составляющее по меньшей мере 1,4 мл O/г и более конкретно по меньшей мере 1,7 мл O/г.
2
3. Композиция по п. 1 или 2, отличающаяся тем, что после прокаливания при 1000°C в течение 4 ч она имеет удельную площадь поверхности, составляющую по меньшей мере 18 м/г.
2
2
4. Композиция по п. 1 или 2, отличающаяся тем, что после прокаливания при 1100°C в течение 4 ч она имеет удельную площадь поверхности, составляющую по меньшей мере 5 м/г и более конкретно по меньшей мере 7 м/г.
2
5. Композиция по п. 4, отличающаяся тем, что после прокаливания при 1000°C в течение 4 часов она имеет удельную площадь поверхности, составляющую по меньшей мере 18 м/г.
6. Композиция по п. 1 или 2, отличающаяся тем, что она также содержит один или несколько дополнительных элементов, выбранных из группы, состоящей из железа, кобальта, стронция, меди и марганца.
7. Композиция по п. 1 или 2, отличающаяся тем, что после прокаливания при 1000°C в течение 4 ч она имеет температуру максимальной способности к восстановлению, составляющую не более 550°C и более конкретно не более 530°C.
50
8. Композиция по п. 1 или 2, отличающаяся тем, что ее можно дезагрегировать с помощью обработки ультразвуком, и тем, что после этой обработки она находится в виде частиц со средним диаметром (d), составляющим не более 10 мкм.
9. Способ получения композиции по любому из пп. 1-8, отличающийся тем, что он включает следующие этапы:
- (a) получают жидкую смесь, содержащую соединения церия, циркония и необязательно дополнительного элемента;
- (b) указанную смесь непрерывно вводят в реакцию в реакторе с основным соединением, при этом время пребывания реакционной среды в зоне смешения реактора составляет не более 100 миллисекунд, предпочтительно не более 20 миллисекунд, посредством чего на выходе реактора получают осадок;
- (c) указанный осадок нагревают в водной среде, при этом среду поддерживают при pH, составляющем по меньшей мере 5;
- (d) к осадку, полученному на предыдущем этапе, добавляют добавку, выбранную из анионных поверхностно-активных веществ, неионных поверхностно-активных веществ, полиэтиленгликолей, карбоновых кислот и их солей и поверхностно-активных веществ типа карбоксиметилированных этоксилатов жирных спиртов;
- (e) осадок, полученный таким образом, прокаливают.
10. Способ получения композиции по любому из пп. 1-8, отличающийся тем, что он включает следующие этапы:
- (a') получают жидкую смесь, содержащую соединения церия, циркония и необязательно дополнительного элемента;
- (b') указанную смесь непрерывно вводят в реакцию в центробежном реакторе с основным соединением, при этом время пребывания реакционной среды в зоне смешения реактора составляет не более 10 с, предпочтительно не более 20 миллисекунд, посредством чего на выходе реактора получают осадок;
- (c') указанный осадок нагревают в водной среде, при этом среду поддерживают при pH, составляющем по меньшей мере 5;
- (d') к осадку, полученному на предыдущем этапе, добавляют добавку, выбранную из анионных поверхностно-активных веществ, неионных поверхностно-активных веществ, полиэтиленгликолей, карбоновых кислот и их солей и поверхностно-активных веществ типа карбоксиметилированных этоксилатов жирных спиртов;
- (e') осадок, полученный таким образом, прокаливают.
11. Способ по п. 9 или 10, отличающийся тем, что в качестве соединений церия, циркония и необязательно дополнительного элемента применяют соединения, выбранные из нитратов, сульфатов, ацетатов, хлоридов и нитрата церия-аммония.
12. Способ по любому из пп. 9 и 10, отличающийся тем, что нагревание осадка из этапа (c) или (c') осуществляют при температуре, составляющей по меньшей мере 100°C.
13. Каталитическая система, отличающаяся тем, что она содержит композицию по любому из пп. 1-8.
14. Способ обработки выхлопных газов двигателей внутреннего сгорания, отличающийся тем, что в качестве катализатора применяют каталитическую систему по п. 13 или композицию по любому из пп. 1-8.